(57)【要約】  パンツ型おむつ、衛生パンツあるいは失禁用パンツのようなパンツ型吸収用品であって、本用品は、吸収コア(2)を具備してなるコア領域(3)と、このコア領域を取り囲む基体領域(4)とを有する。基体は、前部、後部およびウエスト部領域(5,6および7)を具備してなる。本用品は、基体領域(4)の少なくとも一部において、当該用品(1)の全表面積の少なくとも20％に関して基体(4)の単一構成要素を形成している弾性ウェブ材(11)の形態の外側カバーシート(10)を具備してなり、この弾性ラミネートは少なくとも40％の不透明度および100g/m2以下の坪量を有する。
2008515479.tif 000002
【特許請求の範囲】
【請求項１】
パンツ型おむつ、衛生パンツあるいは失禁用パンツのようなパンツ型吸収用品(１)であって、
前記用品は、吸収コア(２)を具備してなるコア領域(３)と、前記コア領域を取り囲む基体(４)と、を有し、
前記基体は、前部、後部およびウエスト部領域(５,６および７)を具備してなると共に、前記コア領域は少なくとも前記用品の股部(１９)に配置されており、
液体不透過性背面シート(９)が、前記吸収コア(２)の着衣に面する側の、少なくとも前記コア領域(３)に配置されており、
液体透過性表面シート(８)が、前記吸収コア(２)の着用者に面する側の、少なくとも前記コア領域(３)に配置されており、
前記用品は縦方向(Ｙ)および横方向(Ｘ)を有しており、
前記用品は、前記基体領域(４)の少なくとも一部において、前記用品の全表面積の少なくとも２０％に関して前記基体の単一の構成要素を形成している弾性ウェブ材(１１)の形態の外側カバーシート(１０)を具備してなり、前記弾性ウェブ材は、少なくとも４０％の不透明度および１００ｇ／ｍ2以下の坪量を有することを特徴とするパンツ型吸収用品(１)。
【請求項２】
前記弾性ウェブ材(１１)は、少なくとも５０％の、好ましくは少なくとも６０％の不透明度を有することを特徴とする請求項１に記載の吸収用品。
【請求項３】
前記弾性ウェブ材は、繊維材からなる第１および第２の層(１２ａ,１２ｂ)と、この第１および第２の繊維層間に配置された弾性フィルム層(１３)と、からなるラミネート(１１)であることを特徴とする請求項１または請求項２に記載の吸収用品。
【請求項４】
前記弾性フィルム層(１３)は不透明化フィラーを含むことを特徴とする請求項３に記載の吸収用品。
【請求項５】
前記不透明化フィラーは、有機および無機染料、着色剤ならびに白化剤からなる群から選ばれたものであることを特徴とする請求項４に吸収用品。
【請求項６】
前記不透明化フィラーは、二酸化チタン、無機炭酸塩、合成炭酸塩、タルク、カスミ石閃長岩、水酸化マグネシウム、アルミニウム三水和物珪藻土、雲母、天然または合成シリカ、か焼粘土およびその混合物からなる物質群から選ばれたものであることを特徴とする請求項５に吸収用品。
【請求項７】
繊維材からなる前記層(１２ａ,１２ｂ)の少なくとも一方は、前記弾性ラミネート(１１)の弾力性よりも大きな最大荷重における伸びを有することを特徴とする請求項３ないし請求項６のいずれか１項に記載の吸収用品。
【請求項８】
繊維材からなる前記層(１２ａ,１２ｂ)の両方は、前記弾性ラミネート(１１)の弾力性よりも大きな最大荷重における伸びを有することを特徴とする請求項７に記載の吸収用品。
【請求項９】
繊維材からなる前記層(１２ａ,１２ｂ)の少なくとも一方は、前記弾性ラミネート(１１)の弾力性よりも少なくとも１０％、好ましくは少なくとも２０％大きな、最大荷重における伸びを有することを特徴とする請求項７または請求項８に記載の吸収用品。
【請求項１０】
前記弾性フィルム層(１３)は通気性を有することを特徴とする請求項３ないし請求項９のいずれか１項に記載の吸収用品。
【請求項１１】
前記弾性ラミネート(１１)は、少なくとも１５００ｇ／ｍ2 ２４ｈの、好ましくは少なくとも３０００ｇ／ｍ2 ２４ｈの、ＡＳＴＭ Ｅ96-00プロシージャーＤによる水蒸気透過率を有することを特徴とする請求項１０に記載の吸収用品。
【請求項１２】
前記弾性フィルム層(１３)は、少なくとも５％の、好ましくは少なくとも８％の開口面積を有することを特徴とする請求項１０または請求項１１に記載の吸収用品。
【請求項１３】
繊維材からなる前記第１および／または前記第２の層(１２ａ,１２ｂ)は、ポリプロピレンおよびポリエチレンポリマーの混合物からなることを特徴とする請求項３ないし請求項１２のいずれか１項に記載の吸収用品。
【請求項１４】
前記弾性ラミネート(１１)は、
スパンボンド材からなる第１および第２の繊維層(１２ａ,１２ｂ)であって、そのそれぞれが１０ないし３５ｇ／ｍ2の、好ましくは１２ないし３０ｇ／ｍ2の、より好ましくは１５ないし２５ｇ／ｍ2の坪量を有する第１および第２の繊維層(１２ａ,１２ｂ)と、
２０ないし８０ｇ／ｍ2の、好ましくは２０ないし６０ｇ／ｍ2の坪量を有する通気性のある弾性フィルム層(１３)と、を具備してなり、
前記弾性ラミネート(１１)は、少なくとも１５００ｇ／ｍ2 ２４ｈの、好ましくは少なくとも３０００ｇ／ｍ2 ２４ｈのＡＳＴＭ Ｅ96-00プロシージャーＤによる水蒸気透過率を有することを特徴とする請求項３ないし請求項１３のいずれか１項に記載の吸収用品。
【請求項１５】
前記弾性ウェブ材(１１)は、９０ｇ／ｍ2以下の坪量を有することを特徴とする請求項１ないし請求項１４のいずれか１項に記載の吸収用品。
【請求項１６】
前記弾性ウェブ材(１１)は、少なくとも０.４の、好ましくは少なくとも０.５の、より好ましくは少なくとも０.６の、不透明度(％)／坪量(ｇ／ｍ2)比を有することを特徴とする請求項１ないし請求項１５のいずれか１項に記載の吸収用品。
【請求項１７】
前記弾性ウェブ材(１１)は、用品の全表面積の少なくとも２５％、好ましくは少なくとも３０％、より好ましくは少なくとも４０％に関して、前記基体の単一構成要素を形成していることを特徴とする請求項１ないし請求項１６のいずれか１項に記載の吸収用品。
【請求項１８】
明細書中で規定された弾性試験に基づいて測定したとき、前記弾性ウェブ材(１１)は、少なくとも３０％の、好ましくは少なくとも５０％の、より好ましくは７０％の、用品の横方向における弾力性を有することを特徴とする請求項１ないし請求項１７のいずれか１項に記載の吸収用品。
【請求項１９】
明細書中で規定された弾性試験に基づいて測定したとき、前記弾性ウェブ材(１１)は、少なくとも２０％の、用品の縦方向における弾力性を有することを特徴とする請求項１８に記載の吸収用品。
【請求項２０】
前記弾性ウェブ材(１１)は、少なくとも２０の、好ましくは少なくとも３０の、より好ましくは少なくとも４０の、Kawabataによる柔らかさ(Ｓ)を有することを特徴とする請求項１ないし請求項１９のいずれか１項に記載の吸収用品。
【請求項２１】
前記弾性ウェブ材は、５０以下の、好ましくは３０以下の、より好ましくは２０以下の、最も好ましくは１０以下の、Kawabataによる成形性(Ｆ)を有することを特徴とする請求項１ないし請求項２０のいずれか１項に記載の吸収用品。
【請求項２２】
前記弾性ウェブ材(１１)は、４０以下の、Kawabataによる、まとわりつき性(Ｄ)を有することを特徴とする請求項１ないし請求項２１のいずれか１項に記載の吸収用品。
【請求項２３】
前記用品の前記股部(ａ)の相当な部分には前記弾性ウェブ材(１１)が存在しないことを特徴とする請求項１ないし請求項２２のいずれか１項に記載の吸収用品。
【請求項２４】
前記基体(４)の前記ウエスト部領域(７)には前記弾性ウェブ材(１１)が存在しないことを特徴とする請求項１ないし請求項２３のいずれか１項に記載の吸収用品。
【請求項２５】
前記吸収コアの表面積は、前記用品が平らに引き伸ばされた状態で測定したとき、前記用品の総表面積の３０％以下、好ましくは２０％以下であることを特徴とする請求項１ないし請求項２４のいずれか１項に記載の吸収用品。
【請求項２６】
前記用品は伸縮性が付与されたウエスト部領域(７)を具備してなる引き上げ式パンツ製品であり、このウエスト部領域(７)には前記弾性ウェブ材は存在しておらず、股部にも前記弾性ウェブ材は存在しておらず、前記弾性ウェブ材(１１)は、前記用品の前記前部領域(５)の少なくとも相当な部分に、前記基体(４)の単一構成要素として配置されており、この部分は使用時に着用者の胃の上に被さるようになされていることを特徴とする請求項１ないし請求項２５のいずれか１項に記載の吸収用品。
【発明の詳細な説明】
【技術分野】
【０００１】
本発明は、たとえばパンツ型おむつ、衛生パンツあるいは失禁用パンツのようなパンツ型吸収用品に関するが、当該用品は弾性ウェブ材を具備してなる。
【背景技術】
【０００２】
画定されたコア領域および基体領域を有する吸収用品は、着用者に快適にフィットすると想像される。パンツ型おむつ、衛生パンツおよび失禁用パンツのようなパンツ型用品に関しては、それが汚れてしまったとき、着用者あるいは介護者が用品を容易に着用させかつ取り外すことができるよう、用品は着用者の臀部の上を越えて引き上げたり下ろしたりできるようになっていることがやはり望ましい。そうした吸収パンツを、背面シートと表面シートとの間に収縮可能に張り付けられた弾性部材(たとえば弾性糸)を通常は具備してなる、伸縮性が付与された延伸可能な側面材およびウエスト部を用いて形成することも公知である。
【０００３】
さらに、吸収用品の基体の一部を弾性材、たとえば延伸接着(stretch-bonded)ラミネートから形成することも公知である。そうしたラミネートは、引き伸ばされかつスパンボンドウェブの外側層間に挟み込まれたメルトブローン弾性繊維の層を含んでいてもよい。
【０００４】
特許文献１には吸収用品用の伸縮性のある外側カバーが開示されており、これは引張り力を受けた際に一定の永久歪みを生じる。伸縮性のある外側カバーは、ネック付き(necked)非弾性フィルムの一つの層および弾性フィルムの一つの層からなる形態のネック付きラミネートを具備してなる。このフィルムは通気性を有していてもよい。
【０００５】
特許文献２には、向き合う側面で第１および第２の非弾性繊維層に接合された弾性フィルムを具備してなる弾性ラミネートが開示されている。このラミネートは、非弾性繊維層を弾性フィルム層に対して接合し、その後、この複合材を引っ張って非弾性材を破壊することによって製造される。弾性フィルム材は通気性を有する素材からなっていてもよい。ラミネートは吸収用品の一部とされてもよい。
【０００６】
特許文献３には、二つ以上の不織布ウェブからなる層間に弾性フィルムが結合されたラミネートが開示されている。このラミネートは、さまざまな体形の装着者に適合するよう引き伸ばすことができる、弾性おむつ「耳」に関して、特に有用であると言われている。
【０００７】
部分的に弾性ラミネートから形成された吸収用品のさらなる例は、特許文献４および特許文献５に見出される。
【０００８】
特許文献６にはフィラーを高い割合で含む高分子多層フィルムが開示されている。特許文献７には五つの層を具備してなる不透明なポリオレフィンフィルムが開示されているが、これは包装用途で使用するのには好都合なものである。特許文献８には微小孔を有する背面シートを具備してなる使い捨て式吸収用品が開示されており、この背面シートの上には図柄を印刷できる。特許文献８に記載の背面シートは、有利なことには、添加剤を用いて白化されている。
【０００９】
特許文献９および特許文献１０では、改善された布状触感および破壊(穴開き)抵抗力を有する弾性ラミネートの形態の外側カバーシートを具備してなる吸収用品について言及している。
【００１０】
だが、外側カバーシートとして、弾性ウェブ材、たとえば弾性ラミネートを具備してなる吸収用品の特性、特にその布状外観に関しては、依然として改良の余地がある。上記タイプの吸収用品の快適さ、適合性(フィット具合)および柔らかな触感もまた重要である。コスト面も、使い捨て式用品(これは１回使用した後に廃棄される)にとっては、さらに重要である。
【特許文献１】米国特許第6,552,245号明細書
【特許文献２】国際公開第03/047488号パンフレット
【特許文献３】米国特許出願公開第2003/0022582号明細書
【特許文献４】米国特許第6,476,289号明細書
【特許文献５】特開平10-043235号公報
【特許文献６】国際公開第03/19714号パンフレット
【特許文献７】米国特許第4,698,261号明細書
【特許文献８】国際公開第99/32164号パンフレット
【特許文献９】国際出願PCT/SE2004/001004号明細書
【特許文献１０】国際出願PCT/SE2004/001005号明細書
【発明の開示】
【発明が解決しようとする課題】
【００１１】
本発明の目的は、コア領域と基体領域とを有する吸収用品を提供することであり、これは、着用者の身体に対する快適さおよび適合性に係る特性と、織物素材に類似の柔らかでかつ布状の外観および触感とを併せ持つ。
【課題を解決するための手段】
【００１２】
本発明による用品は、吸収コアを具備してなるコア領域と、このコア領域を取り囲む基体領域とを有し、基体領域は、前部、後部およびウエスト部領域を具備してなると共に、コア領域は少なくとも用品の股部に配置されており、液体不透過性背面シートが、吸収コアの着衣に面する側の、少なくともコア領域に配置されており、液体透過性表面シートが、吸収コアの着用者に面する側の、少なくともコア領域に配置されている。基体領域の少なくとも一部において本用品は、その全表面積の少なくとも２０％に関して基体の単一の構成要素を形成している弾性ウェブ材の形態の外側カバーシートを具備してなり、弾性ウェブ材は、少なくとも４０％の不透明度および１００ｇ／ｍ2以下の坪量を有する。
【００１３】
好ましくは、上記弾性ウェブ材は、少なくとも５０％の、より好ましくは少なくとも６０％の不透明度を有する。
【００１４】
ある実施形態によれば、弾性ウェブ材は、繊維材からなる第１および第２の層と、この第１および第２の繊維層間に配置された弾性フィルム層とからなるラミネートである。
【００１５】
本発明のある態様では、上記弾性フィルムは不透明化フィラーを含む。
【００１６】
ある実施形態によれば、不透明化フィラーは、有機および無機染料、着色剤あるいは白化剤である。たとえば、二酸化チタン、無機炭酸塩、合成炭酸塩、タルク、カスミ石閃長岩、水酸化マグネシウム、アルミニウム三水和物珪藻土、雲母、天然または合成シリカ、か焼(calcinated)粘土およびその混合物などの物質が、好適な不透明化フィラーの例である。
【００１７】
ある実施形態では、弾性ラミネートの繊維材からなる層の両方は、弾性ラミネートの弾力性よりも大きな最大荷重における伸びを有する。
【００１８】
特質上、繊維材からなる上記層は、上記弾性ラミネートの弾力性よりも少なくとも１０％、好ましくは少なくとも２０％大きな最大荷重における伸びを有する。
【００１９】
さらなる実施形態では、弾性フィルム層は通気性を有する。
【００２０】
本発明のある態様では、上記弾性ラミネートは、少なくとも１５００ｇ／ｍ2 ２４ｈの、好ましくは少なくとも３０００ｇ／ｍ2 ２４ｈのＡＳＴＭ Ｅ96-00プロシージャー(Procedure)Ｄによる水蒸気透過率を有する。
【００２１】
その上さらなる実施形態では、繊維材の第１の層および／または第２の層は、ポリプロピレンおよびポリエチレンポリマーの混合物からなる。
【００２２】
ある実施形態によれば上記弾性ラミネートは、スパンボンド材からなる第１および第２の繊維層であって、そのそれぞれが１０ないし３５ｇ／ｍ2の、好ましくは１２ないし３０ｇ／ｍ2の、より好ましくは１０ないし２５ｇ／ｍ2の坪量を有する第１および第２の繊維層と、２０ないし８０ｇ／ｍ2の、好ましくは２０ないし６０ｇ／ｍ2の坪量を有する通気性のある弾性フィルム層とを具備してなり、上記弾性ラミネートは、少なくとも１５００ｇ／ｍ2 ２４ｈの、好ましくは少なくとも３０００ｇ／ｍ2 ２４ｈのＡＳＴＭ Ｅ96-00プロシージャーＤによる水蒸気透過率を有する。
【００２３】
さらなる実施形態によれば、上記弾性ウェブ材は、本明細書で規定された弾性試験に基づいて測定したとき、少なくとも３０％の、好ましくは少なくとも５０％の、より好ましくは少なくとも７０％の、本用品の横方向における弾力性を有する。
【００２４】
本発明のある態様では、弾性ウェブ材は９０ｇ／ｍ2以下の坪量を有する。
【００２５】
さらなる態様では、弾性ウェブ材は、少なくとも０.４の、好ましくは少なくとも０.５の、より好ましくは少なくとも０.６の、不透明度(％)／坪量(ｇ／ｍ2)比を有する。
【００２６】
さらなる実施形態によれば弾性ウェブ材は、用品の表面積の少なくとも２５％、好ましくは少なくとも３０％、より好ましくは少なくとも４０％に関して、基体の単一構成要素を形成している。
【００２７】
本発明のある態様では、上記弾性ウェブ材は、少なくとも２０の、好ましくは少なくとも３０の、そしてより好ましくは少なくとも４０の、Kawabataによる柔らかさ(Softness)(Ｓ)を有する。
【００２８】
ある実施形態によれば、上記弾性ウェブ材は、５０以下の、好ましくは３０以下の、より好ましくは２０以下の、そして最も好ましくは１０以下の、Kawabataによる成形性(Formability)(Ｆ)を有する。
【００２９】
さらなる実施形態では、上記弾性ウェブ材は、４０以下の、Kawabataによる、まとわりつき性(Drapability)(Ｄ)を有する。
【００３０】
さらなる実施形態によれば、用品の股部の相当な部分には上記弾性ウェブ材が存在しない。
【００３１】
ある用途に関しては、基体領域のウエスト部領域には上記弾性ウェブ材が存在しないことが好ましい。
【００３２】
ある実施形態によれば、吸収コアの表面積は、用品が平らに引き伸ばされた状態で測定したとき、用品の総表面積の３０％以下、好ましくは２０％以下となる。「平らに引き伸ばされた状態」との用語は、本明細書では、図２からわかるように、展開された、張力が作用していない状態(弛緩状態)にあることを意味するが、この状態では、緊張させられた弾性部材は機能していない。
【００３３】
本発明のある実施形態では、上記弾性ウェブ材は、上記基体領域の少なくとも一部において、本用品の外側カバーシートおよび内側カバーシートの両方を形成する。
【００３４】
本発明のさらなる態様では、本用品は弾性ウエスト部領域を具備してなる引き上げ式パンツ製品であり、このウエスト部領域には弾性ウェブ材は存在しておらず、股部にも弾性ウェブ材は存在しておらず、弾性ウェブ材は用品の前部領域の少なくとも相当な部分に単一の構成要素として配置されており、この部分は使用時に着用者の胃の上に被さるよう意図されている。「相当な部分」との用語は、本明細書では、前部領域の表面積の少なくとも５０％を意味する。
【発明を実施するための最良の形態】
【００３５】
以下、本発明について、図示する実施形態を参照して、より詳細に説明する。
【００３６】
[吸収用品]
「吸収用品」との用語は、着用者の肌に接して配置され、尿、ふん便および月経液のような身体滲出物を吸収しかつ保持する製品を意味する。本発明は主として使い捨て式吸収用品に関係し、これは、使用後に洗濯されたり、さもなければ吸収用品として使える状態に戻すか、あるいは再利用したりすることを意図していない用品を意味する。本発明によれば、パンツ型吸収用品は、コア領域およびこのコア領域を取り囲む基体領域を有するものである。そうしたパンツ型吸収用品の例は、パンツ型おむつ、衛生パンツおよび失禁用パンツである。
【００３７】
図示するのは、幼児あるいは失禁症成人用のパンツ型おむつ１の一実施形態である。このパンツ型おむつは、通常、本用品のコア領域３に配置された吸収コア２と、コア領域を取り囲む基体４とを具備してなる。この基体は、前部領域５と後部領域６とウエスト部領域７とを具備してなる。コア領域３は本用品の少なくとも股部１９に配置され、かつ前部領域５および後部領域６内に、ある距離だけ延在している。股部１９は、ここでは、着用者の脚間の股部に被着されるようになされた本用品の幅狭部として規定される。
【００３８】
本用品は縦方向Ｙおよび横方向Ｘを有する。
【００３９】
本用品は、少なくともコア領域３をカバーする、液体透過性表面シート８と、液体不透過性背面シート９とを具備してなる。吸収コア２は、この表面シートと背面シートとの間に封入されている。
【００４０】
[表面シート]
液体透過性表面シート８は不織布材(たとえばスパンボンド、メルトブローン、毛羽立て、水中絡み合い(hydroentangled)、湿式積層(wetlaid)など)から形成できる。適当な不織布材は、木材パルプまたはコットン繊維のような天然繊維から、ポリエステル、ポリエチレン、ポリプロピレン、ビスコースなどのような人工繊維から、あるいは天然繊維と人工繊維の混合物から形成できる。表面シート材はさらにトウ繊維から形成されてもよく、このトウ繊維は、たとえば欧州特許出願公開第1 035 818号明細書(EP-A-1 035 818)に開示されるように、ある接合パターンで互いに接合できる。表面シート材のさらなる例は、多孔質フォーム、穿孔プラスチックフィルムなどである。表面シート材に適した素材は、柔軟でかつ肌を刺激せず、しかも体液、たとえば尿または月経液が容易に浸透するようになされたものであるべきである。表面シートはさらに、吸収用品の別の部分においては異なっていてもよい。
【００４１】
[背面シート]
コアの、着衣に面する側のコア領域３を覆う液体不透過性背面シート９は、液体不透過性素材、たとえば薄いプラスチックフィルム(例としてポリエチレンあるいはポリプロピレンフィルム)、液体不透過性物質で覆われた不織布材、疎水性の不織布材(これは液体の浸透に抗する)あるいはプラスチックフィルムおよび不織布材からなるラミネート(積層体)からなる。コア領域の背面シート材９は通気性を有していてもよく、これによって吸収コアから蒸気を逃がすことが可能となり、その一方で液体がそれを通過するのは依然として阻止される。通気性を有する背面シート材の例としては、多孔質高分子フィルム、スパンボンドおよびメルトブローン層からなる不織布ラミネート、多孔質高分子フィルムおよび不織布からなるラミネートが挙げられる。背面シート９は好ましくは弾力性を持たない。
【００４２】
[外側カバーシート]
基体４の前部５および後部６を覆う外側カバーシート１０は、１００ｇ／ｍ2以下の坪量を有する弾性ウェブ材１１からなる。弾性ウェブ材は、少なくとも、用品の横方向Ｘに弾力性を有する。このＸ方向の弾力性(伸縮性)は、以下で規定する弾性試験によって測定したとき、少なくとも３０％、好ましくは少なくとも５０％、より好ましくは少なくとも７０％であるべきである。
【００４３】
好ましくは、弾性ウェブ材は用品のＹ方向にも弾力性を有する。だが、このＹ方向の弾力性は好ましくはＸ向におけるそれよりも低いものである。Ｙ方向における弾力性は少なくとも２０％であるべきである。
【００４４】
以下で説明する実施形態においては、上記弾性ウェブ材は、繊維材からなる第１および第２の外側層１２ａおよび１２ｂと、この繊維層間に配置された中間弾性フィルム層１３とからなる弾性ラミネート１１である。だが、他のタイプの弾性ウェブ材、たとえば弾性不織布材や、それ自体は弾力性を持たないが弾性糸などによって弾力性が付与された不織布材も使用可能であることを理解されたい。弾性ウェブ材は、一つの層あるいは積層された二つ以上の層からなることもできる。
【００４５】
以下で説明する弾性ラミネートにおいては、外側繊維層１２ａおよび１２ｂは、それらが内側弾性フィルム層と協働で、破壊(穴開き)に対する高い素材抵抗力をもたらすよう選ばれることが好ましい。それらはまた、柔らかでかつ布状の触感をラミネートにもたらす。好適な素材の例は、毛羽立てられたウェブおよびスパンボンド(spunbond)材である。繊維材層の坪量は、１０ないし３５ｇ／ｍ2の間に、好ましくは１２ないし３０ｇ／ｍ2の間に、より好ましくは１５ないし２５ｇ／ｍ2の間にあるべきである。繊維材において使用される好適なポリマーの例は、ポリエチレン、ポリエステル、ポリプロピレンおよびその他のポリオレフィン単独重合体および共重合体である。天然繊維(たとえばコットン)もまた、それが所要の特性をもたらすものである限り使用可能である。ポリマーの混合物は、不織布層の高い柔軟性に寄与することができ、しかもそれによって不織布材に最大荷重において大きな伸びを付与できる。ポリエチレンおよびポリプロピレンポリマーの混合物は、この点に関して良好な結果をもたらすことが分かっている。それ以外のポリマーからなる繊維の混合物もまた使用可能である。
【００４６】
中間層は、本発明の一実施形態によれば、２０ないし８０ｇ／ｍ2の、好ましくは２０ないし６０ｇ／ｍ2の坪量を有する穿孔弾性フィルムである。このフィルムは適当な弾性ポリマー(天然または合成)であってもよい。弾性フィルム用の好適な素材の例は、低結晶化度ポリエチレン、メタロセン触媒(metallocene-catalyzed)低結晶化度ポリエチレン、エチレンビニルアセテート共重合体(ＥＶＡ)、ポリウレタン、ポリイソプレン、ブタジエン-スチレン共重合体、スチレンブロック共重合体、たとえばスチレン／イソプレン／スチレン(ＳＩＳ)、スチレン／ブタジエン／スチレン(ＳＢＳ)、あるいはスチレン／エチレン-ブタジエン／スチレンブロック共重合体である。これらポリマーの混合物もまた、他の変更された弾性あるいは非弾性素材と同様に使用可能である。好適なフィルムの一例は、ＰＥ-ＳＥＢＳ-ＰＥからなる穿孔された三層弾性フィルムである。
【００４７】
上記ラミネートの総坪量は、好ましくは１００ｇ／ｍ2以下であり、より好ましくは９０ｇ／ｍ2以下である。
【００４８】
弾性ラミネート１１は、国際公開第03/047488号パンフレットに開示された方法に従って製造可能であるが、この方法では、１枚のスパンボンド層１２ａが粘着状態のフィルム１３に張り付けられ、したがってフィルム層に対して結合することになり、一方で、別なスパンボンド層１２ｂは、たとえば感圧ホットメルト接着剤を用いてフィルム層１３に対して接着状態で積層される。これに代えて、上記ラミネートはこの公知の方法の改変バーションに従って製造されるが、ここで改変とは、不織布層の少なくとも一つに関して、ある程度の強度が維持されるよう、非弾性不織布層の少なくとも一つの最大荷重における伸び以下のポイントまで、ラミネートを(インターメッシュ装置、ＩＭＧを用いて)漸増的に延伸させることを伴う。他の層も、最大荷重におけるその伸び以下のポイントまで、あるいは延伸中にそれが裂けるポイントまで延伸させてもよい。
【００４９】
国際公開第03/047488号パンフレットに開示された方法は、繊維材の破壊ポイントの上でラミネートを延伸させることを含み、この結果、非弾性層は完全に壊れる。ゆえに、国際公開第03/047488号パンフレットに開示されるように、ラミネートの伸びは、非弾性素材の伸び係数によって制限されない。
【００５０】
改変された方法によれば、国際公開第03/047488号パンフレットに開示された方法とは対照的に、本発明によるラミネートの製造時、少なくとも一方の、好ましくは両方の、弾性フィルムに対して接合された繊維層は完全には引き裂かれない。弾性ラミネートの弾力性よりも大きな最大荷重における伸びを持つ繊維材を選択することで、繊維層によって邪魔されることなく、弾性フィルムを伸張させることができる。さらに、そうした選択によって、上記繊維層はラミネートの破壊(穴開き)抵抗力に確実に貢献するようになる。なぜなら、それらは、製造時、完全に裂けたり損壊したりしないからである。好ましくは、繊維層は、あるいは繊維層の少なくとも一方は、ラミネートの弾力性よりも少なくとも１０％大きな最大荷重における伸びを有する。これは、国際出願PCT/SE2004/001005号明細書(この引用によって本明細書に組み込まれる)に、より詳しく開示されている。
【００５１】
材料層の不透明度は、その下にある物体あるいは模様を視覚的に見えなくするための、上記材料層特有の能力である。不透明度は％で測定されるが、ここで１００％の不透明度とは材料層を通して何も見えないことを意味し、そして０％の不透明度とは材料層が完全に透明であることを意味する。不透明度は以下で説明する不透明度試験によって測定されるが、これは視感反射率(luminous-reflectance-factor)データに基づく。
【００５２】
上記ラミネートの不透明度は、ラミネートに、特に弾性フィルムに、不透明化フィラーを混ぜることによって実現できる。そうした顔料は、有機あるいは無機染料、着色剤あるいは白化剤であってもよい。無機原料、たとえば二酸化チタン、無機炭酸塩、合成炭酸塩、タルク、カスミ石閃長岩、水酸化マグネシウム、アルミニウム三水和物珪藻土、雲母、天然または合成シリカ、か焼粘土およびその混合物などが、不透明化フィラーの好ましい例である。
【００５３】
フィラーは好ましくはフィルムの押し出し時にマスターバッチ(１回の基本分量)として添加される。適切な濃度の一例は、フィルムの重量に関して約５％のフィラーである。
【００５４】
弾性ラミネート１１は、少なくとも１５００ｇ／ｍ2 ２４ｈの、好ましくは少なくとも３０００ｇ／ｍ2 ２４ｈのＡＳＴＭ Ｅ96-00プロシージャーＤによる通気性(水蒸気透過率)を有することがさらに好ましい。
【００５５】
弾性フィルム層の開口面積は好ましくは少なくとも５％、より好ましくは少なくとも８％である。開口面積は画像解析法によって測定され、そしてフィルム試料の全面積で割った孔の合計面積として規定される。
【００５６】
[吸収コア]
吸収コア２は従来型のものであってもよい。普通に見られる吸収材の例は、セルロース綿毛状パルプ、ティッシュ層、高吸収ポリマー(いわゆる超吸収材)、吸収フォーム材、吸収不織布材などである。セルロース綿毛状パルプと超吸収材とを吸収体内で組み合わせることも一般的である。液体吸収力、液体分散力および貯蔵力に関して異なる特性を備えた、さまざまな素材からなる層を具備してなる吸収体を配することも一般的である。厚みの小さな吸収体(これはたとえばベビーおむつおよび失禁ガードにおいて一般的である)は、しばしば、セルロース綿毛状パルプおよび超吸収材からなる圧縮混合あるいは積層構造体を具備してなる。吸収コアのサイズおよび吸収力は、異なる用途に適合するよう、たとえば乳児用あるいは成人失禁者用に変更可能である。
【００５７】
[パンツ型おむつ]
図１に示すパンツ型おむつは、吸収パンツのように着用者の胴体の下部を取り囲むようになっている。それはコア領域３を具備するが、このコア領域３は用品の狭い股部１９に配置され、そして吸収パンツの前部領域５および後部領域６へと延在している。基体領域４がコア領域３を取り囲んでいる。コア領域３は、吸収コア２によって占有された用品の表面部分および液体不透過性背面シート９によって覆われたコアの外側の部分として規定される。基体４は、股領域３の外側に配置された、前部領域５と後部領域６とウエスト部領域７とを具備してなる。前部領域５および後部領域６は、超音波溶着部１５、接着剤ストリングなどによって、その長手方向(縦方向)縁部に沿って互いに接合されている。
【００５８】
本発明の一実施形態によれば、吸収コア２の表面積は、本用品が平らに引き伸ばされた状態で測ったとき、用品の全表面積の３０％以下、好ましくは２０％以下となる。本明細書では、「平らに引き伸ばされた状態」との用語は、図２からわかるように、展開された、張力が作用していない状態(弛緩状態)にあることを意味するが、この状態では、緊張させられた弾性部材は機能していない。
【００５９】
弾性ウェブ材１１は、コア領域３および基体領域４全体を含む、本用品全体をカバーしていてもよい。だが、好ましい実施形態によれば、本用品の股部１９の相当な部分には弾性ウェブ材１１が存在しない。ここで用いた「相当な部分」とは、少なくとも５０％、好ましくは少なくとも７５％を意味する。好ましくは、基体領域のウエスト部領域７にも弾性ウェブ材１１は存在しない。ウエスト部領域７は、たとえば不織布材のような材料層間に収縮可能に固定された、たとえば弾性糸のような弾性部材１４によって伸縮性が付与された不織布材からなる。そうした弾性部材１４はまた、本用品の脚開口部の周りに配置できる。超音波溶着部１６、接着剤ストリングなどによって、弾性ラミネート１１はウエスト部領域７の伸縮性が付与された不織布に対して接合されている。
【００６０】
液体不透過性背面シート材９は、吸収コア２およびこの吸収コア２のすぐ外側の隣接領域の下方に存在する。液体不透過性背面シート９によって覆われた領域は、コア領域３として規定される。不織布材１８は、本用品の股部において、液体不透過性背面シート９の着衣に面する側に配されている。不織布材１８は、超音波溶着部１７、接着剤ストリングなどによって弾性ウェブ材１１に対して接合される。弾性ウェブ材１１および液体不透過性背面シートは、図２から分かるように、コア領域３の外側部分においてオーバーラップしている。ここで、弾性ウェブ材１１は液体不透過性背面シート９の着衣に面する側に配置されている。
【００６１】
弾性ウェブ材１１は、好ましくは、ウエスト部領域７を除いて、基体４の前部領域５の少なくとも相当な部分(これは使用時に着用者の胃に被さることになる)にわたって内側カバーシート材および外側カバーシート材として配置される。ここで用いた「相当な部分」とは、基体４の前部領域５の表面積の少なくとも５０％、好ましくは少なくとも７５％を意味する。弾性ウェブ材１１は基体４の前部領域５および後部領域６の両方の上に内側カバーシート材および外側カバーシート材として配置されることがさらに好ましい。ゆえに、付加的な背面シートあるいは表面シートが不要であり、しかも弾性ウェブ材は基体４の当該部分の単一の構成要素を形成している。図２の平らに引き伸ばされた状態から分かるように、本用品の総表面積の少なくとも２０％、好ましくは少なくとも２５％、より好ましくは少なくとも３０％、そして最も好ましくは少なくとも４０％において、弾性ウェブ材１１は基体の単一の構成要素を形成する。
【００６２】
本発明による弾性ウェブ材１１を使用する場合、前部領域５と後部領域６とを接合する、付加的な、伸縮性が付与された側面材は不要である。もし望むのならば、特に弾性ウェブ材１１が前部領域および／または後部領域の一部にのみ配置される場合には、付加的な、伸縮性が付与された側面材をもちろん備えていてもよい。
【００６３】
上述したように、弾性ウェブ材１１は、少なくとも４０％の、好ましくは少なくとも５０％の、そしてより好ましくは少なくとも６０％の不透明度を有する。
【００６４】
弾性ウェブ材の不透明度は用品に布状の外観をもたらすが、これは用品がパンツ型おむつである場合に特に重要である。とりわけ、この例において、弾性ウェブ材が、パンツ型おむつの相当な表面積領域、たとえば前部領域および後部領域の大半の部分に関して単一の構成要素を形成し、そして吸収コアが用品の比較的小さな面積(３０％以下)のみを覆う場合、弾性ウェブ材の外観は用品の全体的外観にとって非常に重要である。したがって、少なくとも４０％の不透明度を持つように弾性ウェブ材を不透明化することによって、パンツ型おむつは、弾性ウェブ材が高度の透明性を持つ場合よりも、より布に似た、そしてより「普通」の下着に似た外観を呈するようになる。
【００６５】
上記弾性ウェブ材は、ＡＳＴＭ Designation Ｄ3763-02によって測定された際、少なくとも１５Ｎの破壊(穴開き)抵抗力を有することがさらに好ましい。好ましくは、本発明による弾性ウェブ材は、少なくとも２０Ｎの、そしてより好ましくは少なくとも３０Ｎの破壊(穴開き)抵抗力を有する。
【００６６】
上記弾性ウェブ材は、好ましくは、少なくとも２０の、好ましくは少なくとも３０の、そして最も好ましくは少なくとも４０の、Kawabataによる柔らかさ(softness)を有するべきである。
【００６７】
上記弾性ウェブ材は、５０以下の、好ましくは３０以下の、より好ましくは２０以下の、そして最も好ましくは１０以下の、Kawabataによる成形性(formability)を有することがさらに望ましい。
【００６８】
上記弾性ウェブ材は、４０以下の、Kawabataによる、まとわり付き性(drapability)を有することがまた望ましい。
【００６９】
試験方法の説明
[不透明度]
弾性ウェブ材の不透明度は、スウェーデン規格院によるＳＳ-ＩＳＯ 2471：1998の軽微な変更版に従って測定された(拡散反射率法)。この方法は、本来、紙シートに関する不透明度の測定のためのものであるが、それはまた、本発明による弾性ラミネートのような、他のタイプのシート材の不透明度の測定に関しても申し分なく役立つ。不透明度は弾性ウェブ材が引き伸ばされていない状態で測定される。試験方法の原理は、単一のシートを通し、標準黒色裏当てを背景として単一シート視感反射率Ｒ0を測定し、そして完全に不透明な白色裏当てを背景として固有の視感反射率Ｒ∞を測定するというものである。不透明度(％)は、式１００・Ｒ0／Ｒ∞によって計算される。
【００７０】
試験方法は以下のとおり変更された。
i)  単一シート視感反射率Ｒ0の測定時、黒色ベルベット布が裏当てとして使用された。
ii) 固有の視感反射率Ｒ∞の測定時、裏当てとしての白色タイルを背景にして、弾性ラミネートからなる１枚の単一シートについて測定が行われた。
iii)ＣＩＥ光剤(illuminant)Ｄ６５(１０°)が、ＣＩＥ光剤Ｃ(２°)の代わりに使用された。
【００７１】
測定された不透明度値は、五つの測定値からの平均値である。
【００７２】
[破壊(穴開き)強度]
破壊強度はＡＳＴＭ Designation Ｄ3763-02によって測定された。この方法は貫入衝撃式試験から荷重対変位のデータを提供する。各ラミネートに関する最大荷重は算出される。
【００７３】
[引張り強度](参照：ＡＳＴＭ Ｄ882)
本方法では、さまざまな弾性素材の引張り強度および伸びを測定する。明確に規定された試験片の引張り強度および伸びは、引張り試験機によって試験される。
【００７４】
機器：Instron 4301
・引張り試験機はコンピューターに接続される。
・クロスヘッド速度：５００ｍｍ／min
・クランプ距離：５０ｍｍ
【００７５】
試料の準備：試験用試料は完全な幅の材料から切り出された。可能ならば、試料の幅は２５.４ｍｍ、そして長さはクランプ距離よりも大きい少なくとも５０ｍｍとすべきである。試料の縁部には凹凸がなく、しかも切断ノッチが存在しないことが重要である。試料は、試験前に、少なくとも４ｈにわたって相対湿度(ＲＨ)５０％±相対湿度(ＲＨ)５％および２３℃±２℃で整えられた。
【００７６】
手順：引張り試験機は機器説明書に従って較正され、そしてゼロにセットされた。試料を設置し、それが斜めにあるいは不均一に固定されていないことを確かめる。ガルーン(galloon)または類似の素材で覆われたクランプを用いることによって材料が滑らないようにする。引張り試験機を始動させ、そして材料が破断した後にそれを停止させる(自動制御でない場合)。早期破損(すなわち試料のクランプ時の断裂あるいは用意する途中での損傷)に起因する測定値は可能ならば無視される。
【００７７】
以下の結果が引張り試験機／コンピューターによって示された。
・最大の力、Ｎ／２５.４ｍｍ
・最大の力における伸び、％
・破壊力、Ｎ／２５.４ｍｍ
・破壊力における伸び、％
・ニーポイント、Ｎ／％
【００７８】
[弾性試験]
本方法は、反復負荷・無負荷サイクル時に弾性材がどのように振る舞うかを測定するものである。試料は所定の伸びまで延伸され、そして０と当該所定伸びとの間の周期的動作が実行される。所望の負荷・無負荷力が記録される。弛緩した材料の永久すなわち残留伸びが測定される。
【００７９】
周期的動作を実行でき、しかもプリンター／プロッターあるいはソフトウエアプレゼンテーションを備えた引張り試験機(Lloyd ＬＲＸ)が使用された。試料は、２５ｍｍの幅に、そして引張り試験機のクランプ間距離よりも好ましくは２０ｍｍ大きい長さに、それをカットすることによって準備された。
【００８０】
引張り試験機は機器説明書に従って調整された。試験に必要なパラメーター(負荷・無負荷力)は以下のとおり調整された。
・クロスヘッド速度：５００ｍｍ／min
・クランプ距離：５０ｍｍ
・予荷重：０.０５Ｎ
【００８１】
試料は目印に従ってクランプに配置し、そして確実に、試料がクランプ内で中央に配置されかつ垂直に固定された状態となるようにする。引張り試験機を始動させ、そして０と所定伸び(最も大きな規定の第１荷重と等しい)との間で三サイクルを実施した。最後のサイクル前に、試料を１分間弛緩させ、その後、０.１Ｎの力が検出されるまで試料を延伸させることによって永久伸びを測定し、そしてこの伸びを読み取った。
【００８２】
弛緩後の永久伸びは１０％以下であるべきであり、しかもそれは上記手法によって測定される。ゆえに３０％の弾力性とは、上記引張り試験機において３０％の伸びまで負荷が加えられた後にラミネートが１０％以下の伸びに応じた永久弛緩を呈することとして規定される。３０％の伸びとは、試料の当初長さよりも３０％大きな長さまでの伸びを意味する。
【００８３】
[Kawabata試験]
Kawabata ＫＥＳ-ＦＢ試験は、織物素材に関して利用される日本式品質判定システムであり、それは「The Standardization and Analysis of Hand Evaluation(第2版)(Sueo Kawabata著、1980年7月、The Hand Evaluation and Standardization Committee、The Textile Machinery Society of Japan)」に記載されている。本発明で利用された試験は二つのKawabata試験装置を使用する(曲げ剛性Ｂ(ｇｆ・ｃｍ2／ｃｍ)を測定するためのＫＥＳ-ＦＢ２と、剪断剛性(スチフネス)Ｇ(ｇｆ／ｃｍ・度)および引張り歪みＥＭＴ(％)を測定するためのＫＥＳ-ＦＢ１)。
【００８４】
曲げ剛性(Ｂ)ＫＥＳ-ＦＢ２
勾配は０.５ｃｍ-1と１.５ｃｍ-1と-０.５ｃｍ-1と-１.５ｃｍ-1との間で計測した。
測定は、以下の設定のもと、両方向(ＭＤおよびＣＤ)に関して行った。
試料全面積：２０×２０ｃｍ
最大曲率：Ｋmax＝±２.５ｃｍ-1
曲げレート：０.５ｃｍ-1／sec
試料有効寸法：長さ２０ｃｍ、幅１ｃｍ
曲げ変形は幅方向に与えられた。
【００８５】
剪断剛性(Ｇ)ＫＥＳ-ＦＢ１
勾配は０.５ｃｍ-1と２.５ｃｍ-1と-０.５ｃｍ-1と-２.５ｃｍ-1との間で計測した。
測定は、以下の設定のもと、両方向(ＭＤおよびＣＤ)に関して行った。
試料全面積：２０×２０ｃｍ
標本の張力：Ｗ＝Ｗ＝１０ｇｆ／ｃｍ
最大剪断角度：φ＝±８°
試料有効寸法：幅２０ｃｍ、長さ５ｃｍ
剪断変形は幅方向に与えられた。
【００８６】
引張り歪み(ＥＭＴ)
測定は、以下の設定のもと、両方向(ＭＤおよびＣＤ)に関して行った。
試料全面積：２０×２０ｃｍ
最大荷重：Ｆｍ＝５００ｇｆ／ｃｍ
引張り速度：０.２ｍｍ／sec
試料有効寸法：幅２０ｃｍ、長さ２.５ｃｍ
引張り変形は長さ方向に与えられた。
伸びは５０ｍｍ／１０Ｖである。
【００８７】
柔らかさ(Ｓ)
Kawabataによる柔らかさ(Ｓ)は次の式によって得られる。
Ｓ＝(ＥＭＴ／Ｂ)1/2
【００８８】
成形性(Ｆ)
Kawabataによる成形性(Ｆ)は次の式によって得られる。
Ｆ＝Ｂ・ＥＭＴ
【００８９】
まとわり付き性(Ｄ)
Kawabataによる、まとわり付き性(Ｄ)は次の式によって得られる。
Ｄ＝１１６＋２５・log(Ｂ・Ｇ／Ｗ)
ここでＷは試料の坪量である。
【００９０】
[実施例]
不透明度
弾性ラミネート試料の不透明度が測定された。試料は本発明による弾性ラミネートであり、このものは、ＰＥ-ＳＥＢＳ-ＰＥ(坪量３６ｇ／ｍ2)からなる内側穿孔三層弾性フィルムと、スパンボンド材、ＰＰ(ポリプロピレン)(それぞれ２２ｇ／ｍ2の坪量を有する)からなる二つの外側層とを具備してなる。このラミネートは、国際公開第03/04788号パンフレットに開示された方法の改変バージョンであってかつ先に説明した方法によって製造された。この方法では、一つのスパンボンド層が粘着状態のフィルムに張り付けられ、したがってフィルム層に対して結合することになり、一方、他のスパンボンド層は、たとえば感圧ホットメルト接着剤(接着剤量３ｇ／ｍ2)を用いてフィルム層に対して接着状態で積層される。ラミネートは漸増的に延伸させられるが、このとき、非弾性スパンボンド層は、スパンボンド層がある程度の強度を維持するよう最大荷重における伸び以下のポイントまで延伸させられる。延伸後の上記ラミネートの弾力性は、上記弾性フィルム層の弾力性に近似したものである。
【００９１】
上記層の上記坪量は、延伸後の完成したラミネートに関するものである。延伸以前、個々の層の坪量は、内側フィルム層が４０ｇ／ｍ2、外側スパンボンド層がそれぞれ２５ｇ／ｍ2、そして接着剤層が３ｇ／ｍ2であった。積層および延伸後に個々の層の坪量を測定するのは困難であるので、積層および延伸前の層の坪量からそれを推定した。延伸前のラミネートは９３ｇ／ｍ2の延伸前全坪量を有しており、延伸後、それは８５ｇ／ｍ2の坪量を有していたが、これは約１０％の変形(歪み)を意味する。ゆえに、個々の繊維層およびフィルム層の変形(歪み)は等しく、すなわち約１０％であると仮定される。
【００９２】
内側フィルム層は、重量に関して、ＴｉＯ2の形態のフィラーを４.９％含んでいた。フィルム層の開口面積は１３％であった。
【００９３】
上記ラミネートの不透明度は約６８％であった。
【００９４】
少なくとも４０％の不透明度値は、上述したパンツ型おむつの所望の布状外観を提供するために許容し得るものである(これは基体のかなりの面積に関して弾性ラミネートを単一の構成要素として含む)。好ましくは、不透明度は少なくとも５０％であり、より好ましくは少なくとも６０％であるべきである。
【００９５】
たとえば、コスト的な理由から、弾性ラミネートが小さな坪量を有することがさらに望ましい。坪量は１００ｇ／ｍ2以下であるべきである。不透明度／坪量比は、それゆえまた本発明の一つの特徴である。好ましくは、この比は少なくとも０.４、より好ましくは少なくとも０.５、そして最も好ましくは少なくとも０.６であるべきである(ここで、不透明度は％で、そして坪量はｇ／ｍ2で測られる)。
【００９６】
破壊(穴開き)抵抗力
三つの異なる試料(Ａ,ＢおよびＣ)の破壊抵抗力が、ＡＳＴＭ Designation Ｄ3763-02に従って測定された。それを以下の表１に示す。
【００９７】
引張り強度
三つの異なる試料(Ａ,ＢおよびＣ)の破壊抵抗力が上記手法に従って測定された。それを以下の表１に示す。
【００９８】
弾力性
三つの異なる試料(Ａ,ＢおよびＣ)の弾力性が上記手法に従って測定された。それを以下の表１に示す。
【００９９】
試料Ａは、４０ｇｓｍ弾性フィルムの両面に１５ｇ／ｍ2のＰＰスパンボンド不織布を設けた、国際公開第03/047488号パンフレットに記載の弾性ラミネートである。使用されたスパンボンド不織布は、６０％の最大荷重における伸びを有するが、これはラミネートの弾力性よりも小さい。この材料の低い破壊抵抗力は、それが本発明に係る好ましい値の外にあることを意味する。
【０１００】
試料Ｂは、３６ｇ／ｍ2の弾性フィルムの両面に２５ｇ／ｍ2のＰＰ／ＰＥスパンボンド不織布を設けた弾性ラミネートである。
【０１０１】
試料Ｃは、３６ｇ／ｍ2の弾性フィルムの対向する面に、２５ｇ／ｍ2のＰＰ／ＰＥ不織布からなる一つの層と、２０ｇ／ｍ2のＰＰ／ＰＥ不織布からなる一つの層とを設けた弾性ラミネートである。
【０１０２】
【表１】
2008515479.tif 000003
【０１０３】
[Kawabata試験]
四つの異なる試料を、曲げ剛性(Ｂ)、剪断剛性(スチフネス)(Ｇ)および引張り歪み(ＥＭＴ)に関し、Kawabata試験によって測定した。これらの測定値から、柔らかさ(Ｓ)、成形性(Ｆ)、および、まとわり付き性(Ｄ)が算出された。
【０１０４】
四つの試料とは以下のようなものである。
【０１０５】
試料ラミネート(ＳＬ)：上記不透明度試験に関して開示した弾性ラミネート
【０１０６】
比較例１：コットン編み品(弾性糸を用いた、いわゆるジャージー)
【０１０７】
比較例２：SCA Hygiene Products AB製のTena Discreet失禁用パンツ(臭気抑制型、ミディアムサイズ)の外側カバーシート。この外側カバーシートは、その間に平行な弾性糸を備えた不織布からなる二つの層を具備してなり、この弾性糸によって素材にはシワが寄っている。
【０１０８】
比較例３：Kimberly-Clark製のPoiseノーマルスーパー失禁用パンツの外側カバーシート材。この外側カバーシートは、その間に平行な弾性糸を備えた不織布からなる二つの層を具備してなり、この弾性糸によって素材にはシワが寄っている。
【０１０９】
素材の気候コンディショニングは２０℃および相対湿度(ＲＨ)６５％で４８時間にわたって実施された。パンツ製品に関して、吸収コアが取り除かれ、そして外側カバーシートが２４時間にわたってニットウェア測定器具によって延伸され、その後２４時間、同じ気候で弛緩可能とされた。
【０１１０】
試料のサイズは１０×１０ｃｍであった。
全ての試験は、三つの試料について、二つの素材方向(加工方向ＭＤおよび横方向ＣＤ)に関して行った。
【０１１１】
得られた結果を以下の表２に示す。
【０１１２】
【表２】
2008515479.tif 000004
【０１１３】
この結果から、Kawabataによる、柔らかさ(Ｓ)、まとわり付き性(Ｄ)および成形性(Ｆ)が上記の式に基づいて算出された。その結果を以下の表３に示す。
【０１１４】
【表３】
2008515479.tif 000005
【０１１５】
この結果は、次のように解釈すべきである。
柔らかさ(Ｓ)      ：大きな値はより柔らかな素材であることを表す。
まとわり付き性(Ｄ)：大きな値はより硬い素材であることを表す。
成形性(Ｆ)        ：大きな値は素材が成形性に乏しいことを表す。
【０１１６】
本発明による試験用ラミネートは、コットン編み品(比較例１)に近い、Kawabataによる柔らかさ(Ｓ)および成形性(Ｆ)を有する。また、Kawabataによる、まとわり付き性(Ｄ)も、従来の失禁用パンツの外側カバーシートとして使用される他の二つの試験された素材よりもコットン編み比較用素材により近似している。ゆえに、吸収パンツの基体領域の少なくとも一部において、外側カバーシート材として上記弾性ラミネートを使用することによって、コットン素材に近い布状触感を有するパンツ用品がもたらされる。本パンツはまた、優れた快適性ならびに着用者の身体に対する優れた適合性を有するものとなる。素材の特性が最もよく利用されるパンツの当該部分においてのみ上記弾性ラミネートを使用することで、材料の極めて経済的な活用が実現される。
【０１１７】
上述したように、さらに、上述したラミネートの他にも、他のタイプの弾性ウェブ材、たとえば弾性不織布材や、それ自体は弾力性を持たないが弾性糸などによって弾力性が付与された不織布材も使用できることは明らかである。弾性ウェブ材は、一つの層から、あるいは積層された二つ以上の層からなっていてもよい。
【図面の簡単な説明】
【０１１８】
【図１】パンツ型おむつの斜視図である。
【図２】組み付け前の、その平らな、シワの寄っていない状態で、パンツ型おむつを、身体に面する側から見て示す概略平面図である。
【図３】図２の線III-IIIでの断面図である。
【図４】図２の線IV-IVでの本発明による弾性ラミネートを通る断面図である。
【符号の説明】
【０１１９】
１  パンツ型おむつ
２  吸収コア
３  コア領域
４  基体
５  前部領域
６  後部領域
７  ウエスト部領域
８  液体透過性表面シート
９  液体不透過性背面シート
１０  外側カバーシート
１１  弾性ウェブ材(弾性ラミネート)
１２ａ,１２ｂ  外側繊維層
１３  中間弾性フィルム層
１４  弾性部材
１５〜１７  超音波溶着部
１８  不織布材
１９  股部
【図１】
2008515479.tif 000006
【図２】
2008515479.tif 000007
【図３】
2008515479.tif 000008
【図４】
2008515479.tif 000009
【国際調査報告】
2008515479.tif 000010
2008515479.tif 000011
2008515479.tif 000012
2008515479.tif 000013